(57)【要約】【課題】Ｌｉ−Ｓ電池またはセルの電気化学的充放電のための方法を提供すること【解決手段】本発明は、Ｌｉ−Ｓ電池またはセルの電気化学的充放電のための方法であって、使用される電流のプロファイルを変動することによって、電池における活性物質の形態の制御を可能にし、それ故に、電池の容量及び寿命を改善する方法に関する。本発明は、本発明の充放電プロセスを含む、Ｌｉ−Ｓ電池の生成方法にも関する。本発明に従うプロセスは、Ｌｉ−Ｓ電池充放電デバイスを使用して実行することができる。本発明は、そのようなデバイスに関する。【選択図】図２
2019110759.tif 000002
【特許請求の範囲】
【請求項１】
明細書または図面に記載の発明。
【発明の詳細な説明】
【技術分野】
【０００１】
本発明は、一般的に、カソードが硫黄系材料からなり、アノードがリチウム系材料からなる（Ｌｉ−Ｓ）電気化学セル及び電池に関する。より具体的には、本発明は、プロセスを実行するための、Ｌｉ−Ｓ電池及びデバイスの充放電プロセスに関する。さらに、本発明は、本発明に従う充放電プロセスを具体化する、Ｌｉ−Ｓ電池を製造するためのプロセスに関する。
【背景技術】
【０００２】
Ｌｉ−Ｓ電池などの高エネルギー密度電池は、携帯用電子デバイスの使用が増大するにつれてますます需要が増えている。Ｌｉ−Ｓ電池内の化学反応は、固相と可溶性中間体との間の相変化に伴い起こる変換反応に基づく。その一方で従来の電池では、化学反応は、境界明確な固体媒体内部で起こるインターカレーション反応に基づく。それ故に、Ｌｉ−Ｓ電池におけるカソードは、重大な形態変化及び体積変化を受ける。これは、長期サイクルをもつＬｉ−Ｓ電池の製造が所望される場合に、基本的な課題のうちの一つとなる。Ｌｉ−Ｓ電池における簡素化した反応スキームは、次の通りである。
【化１】
2019110759.tif 000003
【０００３】
各ステップにおける化学反応は、次の通りである。
（Ｉ）Ｓ８（固体）＋２Ｌｉ＋＋２ｅ−→Ｌｉ２Ｓ８（可溶性）；０．２５電子／Ｓ（２０９ｍＡｈ／ｇ）
（ＩＩ）Ｌｉ２Ｓ８（可溶性）＋２Ｌｉ＋＋２ｅ−→２Ｌｉ２Ｓ４（可溶性）；０．２５電子／Ｓ（２０９ｍＡｈ／ｇ）
（ＩＩＩ）Ｌｉ２Ｓ４（可溶性）＋２Ｌｉ＋＋２ｅ−→２Ｌｉ２Ｓ２（固体）；０．５電子／Ｓ（４１８ｍＡｈ／ｇ）
（ＩＶ）Ｌｉ２Ｓ２（固体）＋２Ｌｉ＋＋２ｅ−→２Ｌｉ２Ｓ（固体）；１電子／Ｓ（８３６ｍＡｈ／ｇ）
【０００４】
前に概説した化学反応における固体生成物は、電子導電率及びリチウムイオン導電率の両方において高抵抗を示す。従って、これらの固体生成物の形態の制御は、Ｌｉ−Ｓ電池の可逆性の決定において重要因子となる（Ｊｉａｎｍｉｎｇ  Ｚｈｅｎｇらの「Ｃｏｎｔｒｏｌｌｅｄ  Ｎｕｃｌｅａｔｉｏｎ  ａｎｄ  Ｇｒｏｗｔｈ  Ｐｒｏｃｅｓｓ  ｏｆ  Ｌｉ２Ｓ２／Ｌｉ２Ｓ  ｉｎ  Ｌｉｔｈｉｕｍ−Ｓｕｌｆｕｒ  Ｂａｔｔｅｒｉｅｓ」，Ｊｏｕｒｎａｌ  ｏｆ  Ｅｌｅｃｔｒｏｃｈｅｍｉｃａｌ  Ｓｏｃｉｅｔｙ２０１３，１６０（１１），Ａ１９９２−Ａ１９９６）。さまざまな制御方策が、当業界において公知となっている。
【０００５】
Ｌｉ−Ｓ電池内の固体生成物の形態制御のために開発された一つの方策は、導電性マトリックス（通常、炭素系材料）内部に活性硫黄を閉じ込めることからなる。そのような導電性マトリックスは、例えば、メソポーラス炭素（Ｘ．Ｊｉ，Ｌ．Ｆ．Ｎａｚａｒ，Ｊ．Ｍａｔ．Ｃｈｅｍ．２０（２０１０）９８２１−９８２６）、カーボンナノチューブ（ＣＮＴｓ）（Ｇ．Ｚｈｅｎｇ，Ｑ．Ｚｈａｎｇ，Ｊ．Ｊ．Ｃｈａ，Ｙ．Ｙａｎｇ，Ｗ．Ｌｉ，Ｚ．Ｗ．Ｓｅｈ，Ｙ．Ｃｕｉ，ＮａｎｏＬｅｔｔ．（２０１３）１３，１２６５−１２７０）、またはグラフェン層（Ｌ．Ｊｉ，Ｍ．Ｒａｏ，Ｈ．Ｚｈｅｎｇ，Ｌ．Ｚｈａｎｇ
，Ｙ．Ｌｉ，Ｗ．Ｄｕａｎ，Ｊ．Ｇｕｏ，Ｅ．Ｊ．Ｃａｉｒｎｓ，Ｙ．Ｚｈａｎｇ，Ｊ．Ａｍ．Ｃｈｅｍ．Ｓｏｃ．１３３（２０１１）１８５２２−１８５２５）であっても良い。
【０００６】
導電性マトリックス内部の硫黄の閉じ込めに基づく前述のさまざまな手法は、高エネルギー電池Ｌｉ−Ｓが有望であることを裏付ける興味深い結果をもたらした。しかしながら、これらの電池に関連するなおも多くの欠点がある。第一に、硫黄の閉じ込めは、常に完全ではないし、永久的でもない。特定の数のサイクル後、可溶性硫黄は、マトリックス外部及び電解質内部に拡散する。第二に、セルの体積エネルギー密度が、複合炭素の超低密度の故に、従来のＬｉ−ｉｏｎ電池に劣る。第三に、閉じ込めプロセスは、大規模には経済的に採算が合わず、商業化が困難である。
【０００７】
Ｌｉ−Ｓ電池内の固体生成物の形態制御のための他の方策は、セルに使用される電解質の性質に基づく。そのような手法は、例えば、Ｕ．Ｓ．７，０１９，４９４、Ｕ．Ｓ．７，６４６、Ｕ．Ｓ．２００６−０２０８７０１、及びＵ．Ｓ．２００５−０１５６５７５に開示されている。
【０００８】
さらに、Ｌｉ−Ｓ電池の充電及び／または放電に基づく他の方策が試まれてきた。そのようなプロセスは、例えば、Ｙｕ−Ｓｈｅｎｇ  Ｓｕらの「Ａ  Ｓｔｒａｔｅｇｉｃ  Ａｐｐｒｏａｃｈ  ｔｏ  Ｒｅｃｈａｒｇｉｎｇ  Ｌｉｔｈｉｕｍ−Ｓｕｌｐｈｕｒ  Ｂａｔｔｅｒｉｅｓ  ｆｏｒ  Ｌｏｎｇ  Ｃｙｃｌｅ  Ｌｉｆｅ」、２０１３年１２月１８日に公開されたＮａｔｕｒｅ  Ｃｏｍｍｕｎｉｃａｔｉｏｎｓ、Ｕ．Ｓ．８，６４７，７６９に開示されている。
【先行技術文献】
【特許文献】
【０００９】
【特許文献１】Ｕ．Ｓ．７，０１９，４９４
【特許文献２】Ｕ．Ｓ．７，６４６，１７１
【特許文献３】Ｕ．Ｓ．２００６−０２０８７０１
【特許文献４】Ｕ．Ｓ．２００５−０１５６５７５
【特許文献５】Ｕ．Ｓ．８，６４７，７６９
【非特許文献】
【００１０】
【非特許文献１】Ｘ．Ｊｉ，Ｌ．Ｆ．Ｎａｚａｒ，Ｊ．Ｍａｔ．Ｃｈｅｍ．２０（２０１０）９８２１−９８２６
【非特許文献２】Ｇ．Ｚｈｅｎｇ，Ｑ．Ｚｈａｎｇ，Ｊ．Ｊ．Ｃｈａ，Ｙ．Ｙａｎｇ，Ｗ．Ｌｉ，Ｚ．Ｗ．Ｓｅｈ，Ｙ．Ｃｕｉ，ＮａｎｏＬｅｔｔ．（２０１３）１３，１２６５−１２７０
【非特許文献３】Ｌ．Ｊｉ，Ｍ．Ｒａｏ，Ｈ．Ｚｈｅｎｇ，Ｌ．Ｚｈａｎｇ，Ｙ．Ｌｉ，Ｗ．Ｄｕａｎ，Ｊ．Ｇｕｏ，Ｅ．Ｊ．Ｃａｉｒｎｓ，Ｙ．Ｚｈａｎｇ，Ｊ．Ａｍ．Ｃｈｅｍ．Ｓｏｃ．１３３（２０１１）１８５２２−１８５２５
【発明の概要】
【発明が解決しようとする課題】
【００１１】
Ｌｉ−Ｓ電池の性能及び特性を改善するための方策を開発する要求がなおもある。
【００１２】
本記述は、その内容全体が参照により本明細書に組み込まれる多くの文献を参照する。
【課題を解決するための手段】
【００１３】
本発明者らは、Ｌｉ−Ｓ電池における活性物質の形態制御を可能にし、それ故に、電池
の容量及びライフサイクルが改善された充放電プロセスを開発した。本発明に従うプロセスは、制御プロセスにおけるツールとして使用される。
【００１４】
より具体的には、本発明者らは、充放電プロセス中の、電池の容量及びライフサイクルの改善を可能にするのに使用される電流のプロファイルにおける変動を発見した。
【００１５】
本発明に従うプロセスは、Ｌｉ−Ｓ電池充放電デバイスを使用して実行することができる。本発明は、そのようなデバイスに関する。
【００１６】
さらに、本発明に従うプロセスは、Ｌｉ−Ｓ電池のための製造プロセス、特に、電池の形成及び／または熟成期において具現することができる。本発明は、そのような製造プロセスに関する。
【００１７】
それ故に、本発明は、その態様に従う下記事項を提供する。
（１）パルス電流の使用を含む、Ｌｉ−Ｓ電池またはセルの充放電のためのプロセス。
（２）充電ステップ、放電ステップまたは前記充電ステップ及び放電ステップ両方におけるパルス電流の使用を含む、Ｌｉ−Ｓ電池またはセルの充放電のためのプロセス。
（３）前記充電ステップのみにおけるパルス電流の使用を含む、Ｌｉ−Ｓ電池またはセルの充放電のためのプロセス。
（４）前記放電ステップのみにおけるパルス電流の使用を含む、Ｌｉ−Ｓ電池またはセルの充放電のためのプロセス。
（５）パルス電流と定電流との組み合わせの使用を含む、Ｌｉ−Ｓ電池またはセルの充放電のためのプロセス。
（６）充電ステップ、放電ステップまたは前記充電ステップ及び放電ステップ両方における、パルス電流と定電流との組み合わせの使用を含む、Ｌｉ−Ｓ電池またはセルの充放電のためのプロセス。
（７）前記充電ステップのみにおけるパルス電流と定電流との組み合わせの使用を含む、Ｌｉ−Ｓ電池またはセルの充放電のためのプロセス。
（８）前記放電ステップのみにおけるパルス電流と定電流との組み合わせの使用を含む、Ｌｉ−Ｓ電池またはセルの充放電のためのプロセス。
（９）Ｌｉ−Ｓ電池またはセルの充放電のためのデバイスであって、パルス電流を提供するように適応した前記デバイス。
（１０）Ｌｉ−Ｓ電池またはセルの充放電のためのデバイスであって、パルス電流、定電流またはパルス電流と定電流との組み合わせを提供するように適応した前記デバイス。
（１１）Ｌｉ−Ｓ電池またはセルの充放電のためのデバイスであって、パルス電流及び定電流を断続的に提供するように適応した前記デバイス。
（１２）前記電池の形成及び／または熟成のステップを含み、前記ステップは、パルス電流を使用する、Ｌｉ−Ｓ電池を製造するためのプロセス。
（１３）前記電池の形成及び／または熟成のステップを含み、前記ステップは、パルス電流と定電流との組み合わせを使用する、Ｌｉ−Ｓ電池を製造するためのプロセス。
（１４）第一の期間に定電流を印加し、それに続く第二の期間に前記電流方向を反転して前記パルス電流を取得するところの、項目（１）〜（８）のいずれか１つに記載のプロセス、項目（１０）若しくは（１１）に従うデバイス、または項目（１２）若しくは（１３）に従うプロセス。
（１５）第一の期間に定電流を印加し、それに続く期間に中断して前記パルス電流を取得するところの、項目（１）〜（８）のいずれか１つに記載のプロセス、項目（１０）若しくは（１１）に従うデバイス、または項目（１２）若しくは（１３）に従うプロセス。
（１６）約０．１秒〜約１０時間続く第一の期間に定電流を印加し、それに続く約０．１秒〜約１０時間続く第二の期間に前記電流方向を反転して前記パルス電流を取得するところの、項目（１）〜（８）のいずれか１つに記載のプロセス、項目（１０）若しくは（
１１）に従うデバイス、または項目（１２）若しくは（１３）に従うプロセス。
（１７）約０．１秒〜約１０時間続く第一の期間に定電流を印加し、それに続く約０．１秒〜約１０時間続く期間に中断して前記パルス電流を取得するところの、項目（１）〜（８）のいずれか１つに記載のプロセス、項目（１０）若しくは（１１）に従うデバイス、または項目（１２）若しくは（１３）に従うプロセス。
【００１８】
本発明の他の目的、利点及び特徴は、添付図面を参照した単なる実施例として与えられる、その具体的な実施形態の以下の非制限的な記述を読むことによってより明らかとなる。
【図面の簡単な説明】
【００１９】
【図１】比較実施例１の電池と対比した実施例２の電池の放電を例証する。
【図２】比較実施例１の電池と対比した実施例３の電池の放電を例証する。
【図３】比較実施例１の電池と対比した実施例４の電池の放電を例証する。
【図４】比較実施例１の電池と対比した実施例５の電池の放電を例証する。
【図５】比較実施例１の電池と対比した実施例６の電池の放電を例証する。
【図６】図６ａは、実施例８（比較実施例２）の電池の放電を例証する。図６ｂは、比較実施例２の電池と対比した実施例９の電池の放電を例証する。
【発明を実施するための形態】
【００２０】
本明細書に使用されるような「パルス電流」という用語は、限られた期間における電流の印加、それに続く限られた期間における電流方向の反転または限られた期間における中断を意味する。
【００２１】
本明細書に使用されるような「定電流」という用語は、重複する時間に関して制限のない、制限された電圧またはエネルギーの蓄積によって制御される電流の印加を意味する。
【００２２】
本明細書に使用されるような「ハイブリッド電流」という用語は、同一の充電ステップまたは放電ステップ期間における、パルス電流と定電流との組み合わせの使用を意味する。
【００２３】
本明細書に使用されるような「充電」という用語は、正極の酸化及び負極の還元期間における、正極から負極への電流束（正電流）を生成する電気化学反応を意味する。
【００２４】
本明細書に使用されるような「放電」という用語は、正極の還元及び負極の酸化期間における、負極から正極への電流束（負電流）を生成する電気化学反応を意味する。
【００２５】
本明細書に使用されるような「充放電」という用語は、電池の充電及び／または放電を意味する。
【００２６】
本明細書に使用されるような「充電デバイス」という用語は、電池を充電するための電流を生成する電子デバイスを意味する。
【００２７】
本発明者らは、Ｌｉ−Ｓ電池における活性物質の形態制御を可能にする充放電プロセスを開発した。本発明に従うプロセスによって、電池の容量及びライフサイクルの改良が可能になる。プロセスは、Ｌｉ−Ｓ電池における活性物質の形態制御のためのツールとして使用される。より具体的には、充放電プロセス中の、電池の容量及びライフサイクルの改善を可能にするのに使用される電流のプロファイルにおける変動を発見した。
【００２８】
実際には、電気化学セルにおける反応速度（酸化または還元）を電流が示す限り、反応
速度論を、電流のプロファイルをプログラムすることによって直接に制御し得る。
【００２９】
従来の再充電可能リチウム電池では、通常、反応が定速で起こるよう電池を充電するように電流が印加される。本発明は、パルス電流を使用するプロセスを提供する。このプロセスは、Ｌｉ−Ｓ電池における活性硫黄の使用を促進する。パルス電流は、Ｌｉ−Ｓ電池において反応が起こるにつれて徐々に緩和及びリバランシングを供与し、形成される固体生成物（Ｓ８、Ｌｉ２Ｓ２、Ｌｉ２Ｓ）の形態は、より抵抗性が小さくなる。実際には、緩和またはリバランシングによって、固体生成物と電解質における可溶性種との間の相互作用時間を増大することができる。
【００３０】
本発明は、充電状態（ＳＯＣ）の程度に応じてパルセーションのさまざまな振幅を組み合わせることによって充電時間を短縮できるという別の利点を示す。通常、高電流状態下で起こる望ましくない不可逆反応を防止するために、充電速度を制限することが必須である。パルス電流の印加によって、充電電流のより許容可能な限度がもたらされる。
【００３１】
本発明の実施形態において、プロセスは、硫黄系カソード材料を使用する任意のタイプの電池に適用することができる。別の実施形態では、硫黄は、硫黄元素、有機硫黄、炭素硫黄成分または任意の他の類似の成分であっても良い。
【００３２】
本発明の実施形態において、プロセスは、高容量カソード（＞１ｍｇ＿硫黄／ｃｍ２）及び／または粘性電解質（＞１０ｍＰａ・ｓ）をもつセルにも適用して良い。
【００３３】
本発明に従うプロセスは、Ｌｉ−Ｓ電池の充放電に使用される充電デバイスに実行して良い。本発明は、そのようなデバイスに関する。
【００３４】
さらに、本発明に従うプロセスは、Ｌｉ−Ｓ電池のための製造プロセスにおいて実行し得る。特に、本発明に従うプロセスは、形成及び／または熟成ステップにおいて実行し得る。
【実施例】
【００３５】
本発明は、下記の実施例によってさらに例証される。本発明は、これらの実施例によって限定されない。
【００３６】
実施例１：（比較実施例１）
ａ）正極薄膜の調製
ポリエチレンオキサイドホモポリマー（ＰＥＯ）（ＭＭ：５．０００．０００）を、アセトニトリルとトルエンとの混合液（体積比：８：２）中に、１０％分子量濃度において溶解する。硫黄粉末（３ｇ）、ケッチェンブラック（１ｇ）、ＰＥＯ溶液（４．４９ｇ）を、懸濁液を取得するために、自転公転撹拌機（Ｔｈｉｎｋｙ  Ｍｉｘｅｒ  ＡＲＥ−２５０）を使用して共に混合する。例えば、約１００００ｃＰである、コーティングに適切な粘性に到達させるために、追加的な溶媒を混合液（アセトニトリル＋トルエン、体積比：８：２）に追加する。そのように取得した懸濁液を使用して、炭素で覆われているアルミ箔におけるコーティングを形成する。コーティングの形成は、２００μｍギャップをもつ「ドクターブレード」を使用して実行する。硫黄の容量は、溶媒の蒸発後、約２ｍｇ／ｃｍ２である。
【００３７】
ｂ）セルアセンブリ
コインサイズを有するＣＲ２０３２セルを、アノードとしてセパレータＣｅｌｇａｒｄ３５０１及びリチウムホイル（Ｈｏｓｈｅｎ、２００μｍ）を使用して、ヘリウムガスで満たされたグローブボックス内部で組み立てる。次に、ジメトキシエタン（ＤＭＥ）と１
，３−ジオキソラン（ＤＯＸ）との混合液（体積比：１：１）におけるリチウムビス−（トリフルオロメチルスルホニル）イミド（ＬｉＴＦＳＩ）溶液の０．１２ｍｌを、セルに注入して液体電解質を形成する。
【００３８】
ｃ）形成
そのように構成したセルを、１２時間２５℃に保持し、その後、０．１Ｃの定電流を使用した充放電プロセスを、３回、２５℃において１．６Ｖ〜２．８Ｖにおいて行う。比較実施例１の電池の放電容量を、図１〜図５に例証する。比較実施例１において取得した容量は、９０９ｍＡｈである。
【００３９】
実施例２
連続電流の代わりにパルス電流を形成期（充電ステップ及び放電ステップ期間）に印加する。このパルス電流は、０．１Ｃ電流を６０秒間印加し、それに続いて２０秒間電流方向を反転するものとして特徴付けられる。これを図１に例証する。このパルス電流の印加は、カットオフ電圧に達するまで繰り返される。他の実験条件は、実施例１と同一である。実施例２の電池の放電容量を、比較実施例１と比較して図１に例証する。実施例２では、容量が１０３４ｍＡｈに達する。これは、比較実施例１において取得した容量よりも１４％高い。
【００４０】
実施例３
連続電流の代わりにパルス電流を形成期（充電ステップ及び放電ステップ期間）に印加する。このパルス電流は、０．１Ｃ電流を６０秒間印加し、それに続いて０．５Ｃ電流を４秒間反対方向に流すものとして特徴付けられる。これを図２に例証する。このパルス電流の印加は、カットオフ電圧に達するまで繰り返される。他の実験条件は、実施例１と同一である。実施例３の電池の放電容量を、比較実施例１と比較して図２に例証する。実施例３では、容量が１０３６ｍＡｈに達する。これは、比較実施例１において取得した容量よりも１４％高い。
【００４１】
実施例４
０．１Ｃ電流を６０秒間印加し、それに続いて放電ステップ期間のみに０．５Ｃ電流を４秒間反対方向に流し、充電ステップ期間には定電流を印加するものとして特徴付けられたパルス電流を印加する。他の実験条件は、実施例１と同一である。実施例４の電池の放電容量を、比較実施例１と比較して図３に例証する。実施例４では、容量が１０４８ｍＡｈに達する。これは、比較実施例１において取得した容量よりも１５％高い。
【００４２】
実施例５
０．１Ｃ電流を６０秒間印加し、それに続いて充電ステップ期間のみに０．１Ｃ電流を２０秒間反対方向に流し、放電ステップ期間には定電流を印加するものとして特徴付けられたパルス電流を印加する。他の実験条件は、実施例１と同一である。実施例５の電池の放電容量を、比較実施例１と比較して図４に例証する。実施例５では、容量が１００８ｍＡｈに達する。これは、比較実施例１において取得した容量よりも１１％高い。
【００４３】
実施例６
パルス電流を、放電ステップの３０％のみの期間に印加する。この実施例では、パルス電流と定電流との組み合わせ、すなわち、「ハイブリッド電流」を印加することを理解すべきである。他の実験条件は、実施例４と同一である。実施例６の電池の放電容量を、比較実施例１と比較して図５に例証する。実施例６では、容量が９５１ｍＡｈに達する。これは、比較実施例１において取得した容量よりも５％高い。
【００４４】
実施例７（比較実施例２）
Ｎ−プロピル−Ｎ−メチルピロリジニウムビス（トリフルオロメタンスルホニル）イミド（ＰＹ１３ＴＦＳＩ）と、ＤＭＥと、ＤＯＸとの混合液（体積比：２：１：１）中のリチウムビス−（トリフルオロメチルスルホニル）イミド（ＬｉＴＦＳＩ）０．５Ｍを、セルに注入して液体電解質を形成する。他の実験条件は、実施例１と同一である。実施例７（比較実施例２）の電池の放電容量を、比較実施例１と比較して図６ａに例証する。比較実施例２において取得した容量は、２８８ｍＡｈである。
【００４５】
実施例８
連続電流の代わりにパルス電流を形成期に印加する。このパルス電流は、０．１Ｃ電流を１時間印加し、それに続いて２時間中断するものとして特徴付けられる。このパルス電流の印加に続く中断は、カットオフ電圧に達するまで繰り返される。他の実験条件は、実施例７と同一である。実施例８の電池の放電容量を、実施例７（比較実施例２）と比較して図６ｂに例証する。実施例８では、容量が４５８ｍＡｈに達する。これは、比較実施例２において取得した容量よりも５９％高い。
【００４６】
実施例９
連続電流の代わりにパルス電流を形成期に印加する。このパルス電流は、０．１Ｃ電流を６時間印加し、それに続いて６時間中断するものとして特徴付けられる。このパルス電流の印加に続く中断は、カットオフ電圧に達するまで繰り返される。他の条件は、実施例７と同一である。実施例９の電池の放電容量を、実施例７（比較実施例２）と比較して図６ｃに例証する。実施例９では、容量が８１６ｍＡｈに達する。これは、比較実施例２において取得した容量よりも１８３％高い。
【００４７】
以下の表１は、実施例１〜９におけるさまざまな実験条件を示す。
【表１】
2019110759.tif 000004
【００４８】
本発明の実施形態において、セルにおける電解質は、前述の実施例に記述するように液状である。電解質は、実施例７〜９に記述するようにイオン液体であっても良い。当業者に理解されるように、他のタイプの電解質も使用することができる。
【００４９】
本発明の実施形態では、電流の振幅に関して制限はない。
【００５０】
特許請求の範囲の範囲は、実施例に説明される好ましい実施形態によって限定されるべきではなく、全体としての記述と一致する広範な解釈として与えられるべきである。
【００５１】
本発明の好ましい実施形態では、例えば、以下が提供される。
（項１）
パルス電流の使用を含む、Ｌｉ−Ｓ電池またはセルの充放電のためのプロセス。
（項２）
充電ステップ、放電ステップまたは前記充電ステップ及び放電ステップ両方におけるパルス電流の使用を含む、Ｌｉ−Ｓ電池またはセルの充放電のためのプロセス。
（項３）
前記充電ステップのみにおけるパルス電流の使用を含む、Ｌｉ−Ｓ電池またはセルの充放電のためのプロセス。
（項４）
前記放電ステップのみにおけるパルス電流の使用を含む、Ｌｉ−Ｓ電池またはセルの充放電のためのプロセス。
（項５）
パルス電流と定電流との組み合わせの使用を含む、Ｌｉ−Ｓ電池またはセルの充放電のためのプロセス。
（項６）
充電ステップ、放電ステップまたは前記充電ステップ及び放電ステップ両方における、パルス電流と定電流との組み合わせの使用を含む、Ｌｉ−Ｓ電池またはセルの充放電のためのプロセス。
（項７）
前記充電ステップのみにおけるパルス電流と定電流との組み合わせの使用を含む、Ｌｉ−Ｓ電池またはセルの充放電のためのプロセス。
（項８）
前記放電ステップのみにおけるパルス電流と定電流との組み合わせの使用を含む、Ｌｉ−Ｓ電池またはセルの充放電のためのプロセス。
（項９）
Ｌｉ−Ｓ電池またはセルの充放電のためのデバイスであって、パルス電流を提供するように適応した前記デバイス。
（項１０）
Ｌｉ−Ｓ電池またはセルの充放電のためのデバイスであって、パルス電流、定電流またはパルス電流と定電流との組み合わせを提供するように適応した前記デバイス。
（項１１）
Ｌｉ−Ｓ電池またはセルの充放電のためのデバイスであって、パルス電流及び定電流を断続的に提供するように適応した前記デバイス。
（項１２）
前記電池の形成及び／または熟成のステップであって、パルス電流を使用する前記ステップを含む、Ｌｉ−Ｓ電池を製造するためのプロセス．
（項１３）
前記電池の形成及び／または熟成のステップであって、パルス電流と定電流との組み合わせを使用する前記ステップを含む、Ｌｉ−Ｓ電池を製造するためのプロセス。
（項１４）
第一の期間に定電流を印加し、それに続く第二の期間に前記電流方向を反転して前記パルス電流を取得するところの、上記項１〜８のいずれか１つに記載のプロセス、上記項１０若しくは１１に従うデバイス、または上記項１２若しくは１３に従うプロセス。
（項１５）
第一の期間に定電流を印加し、それに続く期間に中断して前記パルス電流を取得するところの、上記項１〜８のいずれか１つに記載のプロセス、上記項１０若しくは１１に従うデバイス、または上記項１２若しくは１３に従うプロセス。
（項１６）
約０．１秒〜約１０時間続く第一の期間に定電流を印加し、それに続く約０．１秒〜約１０時間続く第二の期間に前記電流方向を反転して前記パルス電流を取得するところの、上記項１〜８のいずれか１つに記載のプロセス、上記項１０若しくは１１に従うデバイス、または上記項１２若しくは１３に従うプロセス。
（項１７）
約０．１秒〜約１０時間続く第一の期間に定電流を印加し、それに続く約０．１秒〜約１０時間続く期間に中断して前記パルス電流を取得するところの、上記項１〜８のいずれか１つに記載のプロセス、上記項１０若しくは１１に従うデバイス、または上記項１２若しくは１３に従うプロセス。
【図１】
2019110759.tif 000005
【図２】
2019110759.tif 000006
【図３】
2019110759.tif 000007
【図４】
2019110759.tif 000008
【図５】
2019110759.tif 000009
【図６】
2019110759.tif 000010
【外国語明細書】
2019110759000001.pdf